(57)【特許請求の範囲】
【請求項１】
ニッケルおよびコバルトを固溶するジルコン（ＺｒＳｉ（Ｎｉ・Ｃｏ）Ｏ４）を含有し、色差（Ｌ＊，ａ＊，ｂ＊）がＬ＊＝３０〜８５、ａ＊＝−９．０〜９．０、ｂ＊＝−９．０〜９．０であることを特徴とするジルコニア焼結体。
【請求項２】
さらにランタノイド希土類酸化物及び／又はアルミナ酸化物を含有することを特徴とする請求項１に記載のジルコニア焼結体。
【請求項３】
曲げ強度が８００ＭＰａ以上であることを特徴とする請求項１又は請求項２に記載のジルコニア焼結体。
【請求項４】
部分安定化ジルコニア粉末と着色剤としてニッケルおよびコバルトを固溶したジルコン（ＺｒＳｉ（Ｎｉ・Ｃｏ）Ｏ４）を混合した原料粉末を得、当該粉末を成形し、焼結することを特徴とするジルコニアの製造方法。
【請求項５】
原料粉末にさらにランタノイド希土類酸化物及び／又はアルミナ酸化物を含有する請求項４の製造方法。
【請求項６】
焼結温度が１３５０℃以上１５５０℃以下である請求項４又は請求項５の製造方法。
【請求項７】
請求項１乃至請求項３のいずれかに記載のジルコニア焼結体を用いてなる装飾部材。
【発明の詳細な説明】
【技術分野】
【０００１】
本発明は灰色ジルコニア焼結体とその製造方法およびこれを用いた装飾部材、外装部材に関する。
【背景技術】
【０００２】
ジルコニア焼結体、特に正方晶ジルコニア焼結体はその高い強度と鏡面研磨後の表面光沢の美しさから、時計バンドやアクセサリー等の装飾性の高い部材に用いられており、黒や黒に近い色が高級感を呈すために特に好まれている。
【０００３】
最近はこれらの用途に加え、高級建材、各種構造部材等の機械部材、電子部品基板等のセラミックス電子部材、携帯電話、モバイル家電製品等の外装部材等への適用と、その用途は広がりを見せている。こうした広がる用途において、従来から知られている黒色系以外の新規な色調を有するジルコニア焼結体、例えば原色系の色調を呈した各種カラーを有したカラージルコニア焼結体が強く望まれている。
【０００４】
特許文献１には、イットリアまたはカルシア安定化ジルコニアにＮｉＯを添加した淡緑色の高強度着色ジルコニア質焼結体が提案されている。また、特許文献２には安定化ジルコニアにＡｌ２Ｏ３とＣｏＯを添加した青色ジルコニア焼結体が提案されている。また特許文献３には、Ｃｒ２Ｏ３とＦｅＯ２とＣｏＯをＡｌ２Ｏ３に含有させたものをＣｅＯ２安定化ジルコニアに添加した灰黒色を呈した着色ジルコニア系複合セラミックス焼結体が提案されている。特許文献４には酸化亜鉛を助剤に用いＥｒ２Ｏ３を添加したピンク色を呈した高強度着色ジルコニア質焼結体が提案されている。
【０００５】
またセラミックスの顔料としてジルコン基を有するものが提案されている（例えば特許文献５）。しかし、コバルトとニッケルを含むジルコンをジルコニア焼結体に用いた場合において、特に審美性に優れた灰色の焼結体が得られることは知られていなかった。
【０００６】
このように、青色、緑色、ピンク色等に関しては報告があるものの、灰色系の色を呈したジルコニア焼結体に関する技術は未だ報告されておらず、これに応える技術が開発されていなかった。
【先行技術文献】
【特許文献】
【０００７】
【特許文献１】特開昭５９−１０５０５５号公報
【特許文献２】特許２８２１６８０号公報
【特許文献３】特開２００５−２８９７２１号公報
【特許文献４】特開平４−１１４９６４号公報
【特許文献５】特開平３−２８１６１号公報
【発明の概要】
【発明が解決しようとする課題】
【０００８】
本発明の目的は、灰色系の色調を有する新規なジルコニア焼結体及びその製造方法を提供することにある。
【課題を解決するための手段】
【０００９】
本発明者等は、上記目的を達成するために鋭意研究した結果、ジルコンにニッケルおよびコバルトが固溶した化合物をジルコニアと複合化することにより、灰色系の色調を有するジルコニア焼結体が得られることを見出し、本発明を完成させた。
【００１０】
以下、本発明のジルコニア焼結体について説明する。
【００１１】
本発明のジルコニア焼結体は、ニッケルおよびコバルトを固溶するジルコン（ＺｒＳｉ（Ｎｉ，Ｃｏ）Ｏ４。以下、「ニッケル・コバルト固溶ジルコン」と称す）を含有し、色差（Ｌ＊，ａ＊，ｂ＊）がＬ＊＝３０〜８５、ａ＊＝−９．０〜９．０、ｂ＊＝−９．０〜９．０であることを特徴とするジルコニア焼結体である。
【００１２】
本発明のジルコニア焼結体は、ジルコニアが安定化剤を含有することが好ましい。これにより、焼結体の機械的特性が向上する。安定化剤は特に限定されず、Ｙ２Ｏ３、ＣｅＯ２、ＣａＯ、ＭｇＯ等が例示でき、これらのうちいずれかひとつを含有することが好ましい。材質の強度および色調の観点からＹ２Ｏ３を含有することが好ましい。
【００１３】
安定化剤の含有量は特に限定されないが、例えば安定化剤がＹ２Ｏ３である場合、２〜５ｍｏｌ％が好ましく、さらには３〜３．５ｍｏｌ％であることが好ましい。これにより、高強度および高靭性を兼ね備えたジルコニア焼結体となる。
【００１４】
本発明のジルコニア焼結体はニッケル・コバルト固溶ジルコンを含有する。
【００１５】
ニッケル・コバルト固溶ジルコンは灰色を発色させる着色剤として作用するため、これを含有したジルコニア焼結体は灰色系の色を呈する。
【００１６】
ジルコニア焼結体が含有するニッケル・コバルト固溶ジルコンの含有量は、焼結体全体に対して０．０５ｗｔ％以上２ｗｔ％以下であることが好ましく、０．１ｗｔ％以上１ｗｔ％以下であることが特に好ましい。ニッケル・コバルト固溶ジルコン含有量がこの範囲であると、はっきりとした灰色を呈すだけでなく、副生相を含まず、かつ、高密度で優れた機械的特性を有するジルコニア焼結体となる。さらに、含有量が０．１ｗｔ％以上１ｗｔ％以下であると、黄色味および青味がより少ない、より深みのある灰色を呈するジルコニア焼結体となる。
【００１７】
一方、ニッケル・コバルト固溶ジルコン含有量が０．０５ｗｔ％未満になると目的とする灰色を呈さない場合がある。また、ニッケル・コバルト固溶ジルコン含有量が２ｗｔ％を超えると、焼結体の密度が低くなるために目的とする色が得られにくく、さらに、機械的特性が著しく低下しやすい。
【００１８】
本発明のジルコニア焼結体は、着色助剤としてさらにランタノイド希土類酸化物を含有することが好ましい。これにより、ジルコニア焼結体がより明瞭な灰色となる。
【００１９】
本発明のジルコニア焼結体が含有するランタノイド希土類酸化物は、目的とする色調に合せて適宜選択できるが、酸化ランタン（Ｌａ２Ｏ３）、酸化セリウム（ＣｅＯ２）、酸化プラセオジウム（Ｐｒ６Ｏ１１）、酸化ネオジウム（Ｎｄ２Ｏ３）、酸化サマリウム（Ｓｍ２Ｏ３）、酸化ユーロピウム（Ｅｕ２Ｏ３）、酸化ガドリウム（Ｇｄ２Ｏ３）、酸化テルビウム（Ｔｂ４Ｏ７）、酸化ジスプロシウム（Ｄｙ２Ｏ３）、酸化ホロミウム（Ｈｏ２Ｏ３）、酸化エルビウム（Ｅｒ２Ｏ３）、酸化ツリウム（Ｔｍ２Ｏ３）、酸化イッテルビウム（Ｙｂ２Ｏ３）、酸化ルテチウム（Ｌｕ２Ｏ３）等が挙げられる。これらの酸化物に含まれるランタノイド希土類元素が、ジルコニアに固溶、粒界偏析することにより、ジルコニア焼結体の発色が明瞭になる。
【００２０】
ランタノイド希土類酸化物の含有量は、焼結体全体に対して０．００５ｗｔ％以上０．１ｗｔ％以下であることが好ましく、０．０１ｗｔ％以上０．０７ｗｔ％以下であることが特に好ましい。ランタノイド希土類酸化物の含有量を、この範囲内で微量に制御して混合することにより、ベースとなるジルコニアの色調を変化し、その補色・調色効果により、赤味、黄色味もしくは青味がかっていない明瞭な灰色を呈したジルコニア焼結体を得ることが出来る。
【００２１】
ランタノイド希土類酸化物の含有量が０．００５ｗｔ％未満であると、補色・調色効果は得られにくく、一方、０．１ｗｔ％を超えると、ジルコンの色調を損なうため灰色が得られにくいだけでなく、ジルコニア焼結体の機械的特性が劣化しやすい。
【００２２】
本発明のジルコニア焼結体はアルミナ酸化物を含有することが好ましい。
【００２３】
アルミナ酸化物を含有することで、灰色の白色度（明度）が強くなる。ニッケル・コバルト固溶ジルコンとアルミナ酸化物を同時に含有することにより、目的に応じた色調の灰色とすることができる。
【００２４】
アルミナ酸化物としては、ジルコニアよりも低波長域まで光の吸収帯を有しておらず光の散乱性が高く、白色度（明度）がジルコニアより高いものであることが好ましい。このようなアルミナ酸化物としては、高純度アルミナだけでなく、アルミニウム
を含む複合酸化物である、ムライト、コーディエライト等であってもよい。アルミナ酸化物の中でも、高密度、かつ、高強度の焼結体が得られるため、高純度アルミナであることがより好ましい。
【００２５】
本発明のジルコニア焼結体が含有するアルミナ酸化物の含有量は、０．１ｗｔ％以上３０ｗｔ％以下であることが好ましく、０．２５ｗｔ％以上２０ｗｔ％であることが特に好ましい。
【００２６】
アルミナ酸化物の含有量が３０ｗｔ％を超えると、ジルコニア焼結体の密度が低下しやすい。また、３０ｗｔ％以上のアルミナ酸化物を含有して高密度のジルコニア焼結体を得ようとすると、必要とされる焼成温度が高くなるため、着色剤であるジルコンの色調が変化して目的とする灰色・淡灰色をにくい。また、アルミナ酸化物の添加量が０．１ｗｔ％未満であると、添加量が少なすぎ、焼結体の灰色の白色度（明度）の調整が難しくなりやすい。
【００２７】
本発明のジルコニア焼結体の色差（Ｌ＊，ａ＊，ｂ＊）は、Ｌ＝３０〜８５、ａ＊＝−９．０〜９．０、ｂ＊＝−９．０〜９．０であり、好ましくはＬ＊＝４０〜８５、ａ＊＝−８．０〜８．０、ｂ＊＝−８．０〜５．０である。
【００２８】
ここで、Ｌ＊は０〜１００で変化し、Ｌ＊＝１００は白色、Ｌ＊＝０は黒色である。ａ＊は、ａ＊＞０の場合が赤色度、ａ＊＜０の場合が緑色度を表す。また、ｂ＊は、ｂ＊＞０の場合が黄色度、ｂ＊＜０の場合が青色度を表す。
【００２９】
色差（Ｌ＊，ａ＊，ｂ＊）をこの範囲とすることで、ジルコニア焼結体が灰色系の発色を呈する。ａ＊、ｂ＊が本発明の範囲内であっても、Ｌ＊が３０未満であるとほぼ黒色となり、一方、Ｌ＊が８５を越えるとほぼ白色となるため、本発明の審美性に優れた灰色のジルコニア焼結体の色調は得られない。
【００３０】
また、本発明のジルコニア焼結体の色差は上述の範囲であれば特に限定はないが、その色差の範囲内でも目的に応じてさらに色調を選択して用いることが好ましい。例えば、いわゆるベーシックな灰色を必要とする場合、Ｌ＊＝３０〜６０、ａ＊＝−９．０〜９．０、ｂ＊＝−９．０〜９．０、特に、Ｌ＊＝３０〜６０、ａ＊＝−８．０〜５．０、ｂ＊＝−７．０〜８．０、さらにＬ＊＝３０〜６０、ａ＊＝−３．５〜３．５、ｂ＊＝−３．５〜３．５の範囲が好ましい。淡灰色を必要とする場合は、Ｌ＊＝６０〜８５、ａ＊＝−９．０〜９．０、ｂ＊＝−９．０〜９．０、特に、Ｌ＊＝６０〜８５、ａ＊＝−８．０〜５．０、ｂ＊＝−７．０〜８．０、さらにＬ＊＝３０〜６０、ａ＊＝−３．５〜３．５、ｂ＊＝−３．５〜３．５の範囲が好ましい。
【００３１】
ａ＊値、ｂ＊値の絶対値が大きくなると、赤味、青味、黄味又は緑味の色目がついた灰色となり、高級感に欠けた色調となり易い。
【００３２】
なお、本発明のジルコニア焼結体が呈する『灰色』とは、人が目視した場合に、色見本番号Ｑ７２２−３−２、Ｑ７２２−３−３、Ｑ７２２−１−３、Ｑ７２２−２−３、Ｑ７３４−３−３、Ｑ７４０−３−３（色見本Ｐｌａｓｔｉｃ  ｏｐａｑｕｅ  ｓｅｌｅｃｔｏｒ、ＰＡＮＴＯＮＥ社）のいずれかに近似すると認識される色であり、『淡灰色』とは、Ｑ７２２−１−４、Ｑ７２２−２−４、Ｑ７２２−３−４、Ｑ７２２−３−５、Ｑ７２２−２−５、Ｑ７４０−３−５の何れかの色見本番号が表す色見本に近似すると認識される色である。
【００３３】
本発明のジルコニア焼結体は曲げ強度が８００ＭＰａ以上であることが好ましく、８５０ＭＰａ以上であることが特に好ましい。これにより、従来の装飾部材用だけではなく、強度が必要とされる外装部材への使用も可能となる。
【００３４】
本発明のジルコニア焼結体はビッカース硬度が１０００以上であることが好ましく、１１００以上であることが特に好ましい。これにより、外装部材とした際の割れが発生しにくくなる。
【００３５】
本発明のジルコニア焼結体は、平均結晶粒径を１．５μｍ以下にすることが好ましい。これにより、高強度を有し研磨加工時の耐脱粒特性を兼ね備えた焼結体となる。
【００３６】
次に、本発明のジルコニア焼結体の製造方法について説明する。
【００３７】
本発明のジルコニア焼結体は、ジルコニアと、ニッケル・コバルト固溶ジルコン、および、目的に応じてアルミナ酸化物および／またはランタノイド希土類酸化物を混合、成形し、焼成することにより製造することができる。
【００３８】
本発明の製造方法ではジルコニア粉末を使用する。ジルコニア粉末は特に限定されないが、Ｙ２Ｏ３、ＣｅＯ２、ＣａＯ、ＭｇＯ等のいずれかひとつ以上を安定化剤として含有する部分安定化ジルコニア粉末であることが好ましい。なお、材質の強度および色調の観点からＹ２Ｏ３を含有した部分安定化ジルコニア粉末であることが好ましい。
【００３９】
本発明の製造方法では、着色剤としてニッケル・コバルト固溶ジルコン粉末を使用する。ニッケル・コバルト固溶ジルコン粉末は、ジルコニウムとケイ素の複合酸化物であるジルコン（ＺｒＳｉＯ４）に本発明の目的の色調を付与し得るニッケル及びコバルトを固溶したものであり、例えば以下に示す方法で調製することができる。
【００４０】
着色剤の原料粉末として、酸化ジルコニウムまたはその前駆体から選ばれる少なくとも１種の酸化ジルコニウム原料、シリカまたはその前駆体から選ばれる少なくとも１種のシリカ原料、酸化ニッケルまたはその前駆体から選ばれる少なくとも１種の酸化ニッケル原料、および酸化コバルトまたはその前駆体から得られる少なくとも１種の酸化コバルト原料をそれぞれ所定量秤量した後、粉砕及び混合して着色剤前駆体を得る。
【００４１】
原料粉末の混合は、目的とするニッケル・コバルト固溶ジルコン粉末の組成となるように混合すれば特に制限はないが、例えば、酸化ジルコニウム原料とシリカ原料はＺｒとＳｉが１：１となるように混合し、酸化ニッケル原料および酸化コバルト原料はジルコンに固溶する量を、適宜混合すれば良い。
【００４２】
各原料粉末の粉砕及び混合方法は、均一に混合できれば特に制限されないが、例えば、ボールミル等を用いて湿式粉砕・混合を行うことが例示できる。
【００４３】
得られた着色剤前駆体を乾燥後、焼成し、凝集粒を解砕し、部分安定化ジルコニア粉末中に均一に分散しやすい着色剤とすることが好ましい。
【００４４】
着色剤前駆体の焼成条件は特に限定されないが、１４００℃以上１８００℃未満で１〜２時間行うことが好ましい。焼成雰囲気は、酸化雰囲気であれば特に限定されず、例えば、大気雰囲気下で行うことが出来る。
【００４５】
焼結後の解砕は、凝集粒がなくなればその方法に制限はなく、たとえば、ビーズミル等を用いて解砕することができる。
【００４６】
本発明で使用する着色剤（ニッケル・コバルト固溶ジルコン）は、１８００℃程度の高温でも安定な化合物であり、１５００℃以下の焼成温度であれば、アルミナとは反応しないため、アルミナ酸化物は得られるジルコニア焼結体の灰色の白色度（明度）を調整するために好ましい化合物である。
【００４７】
本発明の製造方法では、さらに着色助剤としてランタノイド希土類酸化物を使用することができる。これにより、得られるジルコニア焼結体の灰色を明瞭にすることができる。
【００４８】
本発明で添加するランタノイド希土類酸化物としては、酸化ランタン（Ｌａ２Ｏ３）、酸化セリウム（ＣｅＯ２）、酸化プラセオジウム（Ｐｒ６Ｏ１１）、酸化ネオジウム（Ｎｄ２Ｏ３）、酸化サマリウム（Ｓｍ２Ｏ３）、酸化ユーロピウム（Ｅｕ２Ｏ３）、酸化ガドリウム（Ｇｄ２Ｏ３）、酸化テルビウム（Ｔｂ４Ｏ７）、酸化ジスプロシウム（Ｄｙ２Ｏ３）、酸化ホロミウム（Ｈｏ２Ｏ３）、酸化エルビウム（Ｅｒ２Ｏ３）、酸化ツリウム（Ｔｍ２Ｏ３）、酸化イッテルビウム（Ｙｂ２Ｏ３）、酸化ルテチウム（Ｌｕ２Ｏ３）等が例示できる。
【００４９】
本発明の製造方法では、さらに明度調整剤としてアルミナ酸化物を使用することができる。これにより、得られるジルコニア焼結体の灰色の白色度（明度）を調整することができる。
【００５０】
各種粉末の添加量は焼結原料全体に対して、着色剤が０．０５〜２ｗｔ％の範囲となるように添加することが好ましく、０．１ｗｔ％以上１ｗｔ％以下とすることが特に好ましい。また、アルミナ酸化物を使用する場合は原料粉末全体に対して０．１ｗｔ％以上３０ｗｔ％以下となるように添加することが好ましく、０．２５ｗｔ％以上２０ｗｔ％とすることが特に好ましい。ランタノイド希土類酸化物の添加量は、０．００５ｗｔ％以上０．１ｗｔ％以下として添加することが好ましく、０．０１ｗｔ％以上０．０７ｗｔ％以下とすることが特に好ましい。
【００５１】
本発明の製造方法では、部分安定化ジルコニア粉末、着色剤、必要に応じて着色助剤及び明度調整剤をボールミル等で湿式粉砕して混合粉末を得、ろ過・乾燥および解砕して焼結原料を調製する。
【００５２】
本発明の製造方法では得られた焼結原料を乾燥・造粒することが好ましい。造粒することにより、焼結原料の流動性が高くなり、焼結性が改善する。乾燥・造粒方法は、スプレードライ方法を用いることが好ましいが、簡易的なエバポレーターを用いた乾燥方法を使用することもできる。
【００５３】
乾燥・造粒後の焼結原料は粒子径を３μｍ以下、比表面積を５ｍ２／ｇ以上とすることが好ましい。粒子径が３μｍを超えると焼結性が低い粉末となり易い。また、比表面積が５ｍ２／ｇ未満になると同様に焼結性が低い粉末となり易い。
【００５４】
本発明の製造方法では、得られた焼結原料を成形して成形体を得る。
【００５５】
成形方法は特に制限はなく、焼結原料をＣＩＰまたは粉末プレス法を用いて所定の形状に成形することが好ましい。また、目的に応じて射出成形法や鋳込み成形法等を適用することもできる。
【００５６】
本発明の製造方法では成形体を焼結する。
【００５７】
焼成方法は、特に限定されるものではなく、通常のセラミックスの焼結条件を適用することができ、大気圧下での常圧焼成、熱間静水圧プレス処理（ＨＩＰ）、ホットプレス法などが例示できる。大気圧下での常圧焼成により製造することが最もコスト的にも有利である。
【００５８】
焼結温度は１３５０〜１５５０℃が好ましく、特に好ましくは１４００〜１５００℃である。１３５０℃未満では、焼結が十分に進まず焼結体密度が低下しやすく、１５５０℃を超えると結晶相が不均質となり強度特性を損なうと同時に、着色剤として使用しているニッケルおよびコバルト固溶ジルコンの高温での安定性が損なわれ色相が変化する場合がある。低温焼結による低密度焼結体、或いは高温焼結における着色剤成分の気化に伴う気孔率の増大は、焼結体強度の低下を伴い、さらに鏡面加工時に脱粒が生じ易く、美しい鏡面の焼結体表面を得ることができない。
【００５９】
焼結時間は焼結温度に依存するため一概に決められないが、例えば上記焼結温度の場合で１〜５時間が好ましく、特に好ましくは２〜４時間である。
【００６０】
焼結雰囲気に制限は無いが、簡便であるため、大気雰囲気で焼成することが好ましい。
【００６１】
得られたジルコニア焼結体は、表面研磨を行うことが好ましい。表面研磨により、目的に応じた光沢面、審美性を得ることができる。
【発明の効果】
【００６２】
本発明のジルコニア焼結体は、従来にはない新規の灰色の色調を有し、なおかつ高い機械的特性を併せ持つジルコニア焼結体である。
【実施例】
【００６３】
以下、実施例及び比較例により本発明を具体的に説明する。なお、本発明はこれらの実施例の態様に限定されるものではない。
【００６４】
（色差の測定）
色差は、ＪＩＳＺ８７２２に準拠し、Ｄ６５光源、１０°視野角の条件において色差計（カラーアナライザーＴＣ−１８００ＭＫ−ＩＩ、東京電色社製）を用いて測定を行った。
【００６５】
（焼結体密度測定）
焼結体密度はＪＩＳ  Ｒ  １６３４（ファインセラミックスの焼結体密度・開気孔率の測定方法）に準拠した測定法により測定した。
【００６６】
（曲げ強度）
曲げ試験は、ＪＩＳ  Ｒ  １６０１『ファインセラミックスの曲げ強さ試験方法』に基づき３点曲げ試験により測定し、１０本の平均値を採用した。
【００６７】
（ビッカース硬度）
ビッカース硬度は、ＪＩＳ  Ｒ  １６１０（ファインセラミックスの硬さ試験方法）に準拠した測定法により測定した。
【００６８】
実施例１〜１２
（着色剤の合成）
酸化ジルコニウム、シリカ、酸化ニッケルおよび酸化コバルトをボールミルで湿式粉砕・混合し混合粉末を調整した。これを大気中、１５５０℃で１時間焼成した後に、ビーズミルで粉砕してニッケル・コバルト固溶粉末を得、着色剤とした。なお、着色剤のＮｉ及びＣｏの含有量は、着色剤全体に対してＮｉが１６ｗｔ％、Ｃｏが３ｗｔ％であった。
【００６９】
（ジルコニア焼結体の作製）
イットリア３ｍｏｌ％部分安定化ジルコニア粉末（東ソー（株）製）と着色剤、高純度アルミナ粉末（大明化学株式会社製、ＴＭ−ＤＡＲ）を原料として、表１に示した原料組成となるように混合し、ボールミルに入れて湿式粉砕を行った。粉砕後の粉体を乾燥して原料粉末とした。
【００７０】
得られた原料粉末を一軸プレス装置と金型を用い、圧力５０ＭＰａを加えて仮成形した後、ゴム型に入れ冷間静水圧プレス装置を用いて２００ＭＰａの圧力で成形して成形体を得た。
【００７１】
この成形体を大気中、１４００℃で２時間焼結を行い、焼結体を製造した。得られた焼結体の表面を研磨しジルコニア焼結体を得た。
【００７２】
色差、機械的特性等を測定した。その結果を表１および表２に示した。
【００７３】
なお、得られたジルコニア焼結体は原料組成を維持していた。
【００７４】
【表１】
0005387189.tif 000002
【００７５】
【表２】
0005387189.tif 000003
【００７６】
得られたジルコニア焼結体は、色差（Ｌ＊，ａ＊，ｂ＊）がＬ＊＝５３．２５〜８２．１３、ａ＊＝−３．１５〜１．０９、ｂ＊＝−６．７５〜７．０１である灰色もしくは淡灰色を呈するジルコニア焼結体であった。また、装飾部品の強度として必要とされる８００ＭＰａを超える高い曲げ強度を有し、かつ、１２００を超える高いビッカース硬度（Ｈｖ）を有していた。
【００７７】
実施例１３〜２０
イットリア３ｍｏｌ％部分安定化ジルコニア粉末（東ソー（株）製）、着色剤、高純度アルミナ粉末（大明化学株式会社製、ＴＭ−ＤＡＲ）、およびランタノイド希土類酸化物を原料とした以外は実施例１と同様な処理によりジルコニア焼結体を得た。その結果を表３および表４に示した。
【００７８】
なお、得られたジルコニア焼結体は原料組成を維持していた。
【００７９】
【表３】
0005387189.tif 000004
【００８０】
【表４】
0005387189.tif 000005
【００８１】
得られたジルコニア焼結体は、色差（Ｌ＊，ａ＊，ｂ＊）がＬ＊＝５３．７６〜５５．３４、ａ＊＝−４．０９〜−２．８２、ｂ＊＝−３．１９〜２．０９である灰色もしくは淡灰色を呈するジルコニア焼結体であった。また、装飾部品の強度として必要とされる８００ＭＰａを超える高い曲げ強度を有し、かつ、１２００を超える高いビッカース硬度（Ｈｖ）を有していた。
【００８２】
比較例１〜５
原料組成および焼成温度を表５に示した条件とした以外は、実施例１〜１０と同様な方法でジルコニア焼結体を得た。結果を表６に示した。なお、得られたジルコニア焼結体は原料組成を維持していた。
【００８３】
【表５】
0005387189.tif 000006
【００８４】
【表６】
0005387189.tif 000007
【００８５】
得られたジルコニア焼結体は、Ｌ＊、ａ＊、ｂ＊のいずれかが本発明の範囲外であり、灰色とは異なる色を呈していた。
【産業上の利用可能性】
【００８６】
本発明のジルコニア焼結体は、各種部品の外装・装飾品として好適に使用することができる。また、本発明のジルコニア焼結体の表面を鏡面研磨処理することにより、宝石調の概観を有し、極めて高い審美性を有した外装・装飾部材を提供することが可能である。